(57)【特許請求の範囲】
【請求項１】
顔料、バインダー樹脂、脂肪酸アミドおよび有機溶剤からなる表刷り用グラビア印刷インキ組成物において、
バインダー樹脂が、
ダンマル樹脂およびポリアミド樹脂
を含み、
ポリアミド樹脂が、
軟化点１００〜１３５℃
および
重量平均分子量２，０００〜５０，０００
であり、
ダンマル樹脂とポリアミド樹脂の比率が、
固形分重量比で、５／９５〜５０／５０
であることを特徴とする表刷り用グラビア印刷インキ組成物。
ただし、表刷り用グラビア印刷インキ組成物は、弱処理フィルムに用いられる。
【請求項２】
バインダー樹脂が、さらに、ニトロセルロース樹脂を含んでいることを特徴とする請求項１記載の表刷り用グラビア印刷インキ組成物。
【請求項３】
請求項１または２記載の表刷り用グラビア印刷インキ組成物を、弱処理フィルムに印刷してなる印刷物。
【発明の詳細な説明】
【技術分野】
【０００１】
本発明は食品等の包装容器材料として用いられる各種プラスチックフィルムに対し、接着性および耐熱性に優れ、またテーブルクロスなどに用いられる軟質塩化ビニルシートと印刷物が接着しないための耐塩ビブロッキング性が良好である表刷り用グラビア印刷インキ組成物に関するものである。
【背景技術】
【０００２】
近年、包装物には装飾や表面保護のために印刷インキにより装飾が施されているのが一般的である。また、印刷インキの性能差による意匠性、美粧性、高級感など印刷物の品質の良し悪しによっては、包装物に対する好感度や注目度、消費者の購買意欲をも左右し、そのまま製品の売上に直結するといっても過言ではない。
【０００３】
一方、食品メーカーやコンバーターなどからは包装物の多様化、包装技術の高度化に伴い、印刷インキに対して高度の品質、性能を求められ、ある特定の包装物には一定の品質基準を満たした印刷インキのみ使用するよう指定するケースもある。
【０００４】
特に、本発明に関わる表刷り用グラビア印刷インキは包装物の外面に印刷されるため、インキの性能として、印刷後の光沢及び濃度、こすれに対する耐性（耐摩擦性）、油に対する耐性（耐油性）、袋の口を熱封緘する際の耐熱性（溶断シール性）、テーブルクロスをはじめとした耐ブロッキング性等の各種耐性が要求される。
【０００５】
さらに、近年は、印刷インキの高濃度化や各種プラスチックフィルムに接着性を有する汎用性をもつ印刷インキの要求が高くなってきている。
【０００６】
例えば、印刷インキの高濃度化は、グラビア印刷時に濃度が必要な色相において２度刷りしていた版数を１度刷に減らしたり、版を浅く彫ることなどでコンバーターにとってはコスト削減などメリットがある反面、印刷インキの性能としては、インキ中の顔料割合が増加しバインダーの割合が少なくなる分、各種プラスチックフィルム等への接着性や印刷時の印刷適性、各種耐性などが劣るなど、様々な問題がある。
【０００７】
また、従来の表刷り用グラビア印刷インキは、プラスチックフィルムの表面処理度や種類によってインキタイプを変更する必要があり、各種プラスチックフィルムへ接着が可能な汎用性があるインキへの要望は高い。
【０００８】
この表刷り分野の印刷インキに使用されるバインダー樹脂は、一般的にポリアミド樹脂単独あるいはニトロセルロース併用系であるが、ポリアミド樹脂単独では、ポリオレフィンフィルムの表面が未処理、弱処理である場合、接着性が十分でなく、また併用系ではポリアミド樹脂の比率が高い場合、耐熱性、耐油性が得られず、一方、ニトロセルロースの比率が高いとフィルムへの接着性が確保できず、接着性、耐熱性、耐油性が高いレベルでバランスの取れたインキ組成物を得ることは困難である。
【０００９】
また、表刷り用グラビア印刷インキのバインダーとしては、特許文献１などで開示されているポリウレタン樹脂を用いるものや、テーブルクロスなどに用いられている軟質塩ビニルシートと印刷物が接着しないための耐塩ビブロッキング性が良好なインキとして特許文献２などで開示されているポリウレタン樹脂とアクリル樹脂併用系があるが、ポリアミド樹脂とニトロセルロースとの系に比べ、プラスチックフィルムに対する接着性と印刷インキ自体が分離する傾向で保存安定性に問題があった。
【先行技術文献】
【特許文献】
【００１０】
【特許文献１】特開平１０−６７９５９号公報
【特許文献２】特開２００４−３３１８４１号公報
【発明の概要】
【発明が解決しようとする課題】
【００１１】
本発明が解決しようとする課題は、各種プラスチックフィルムに対する接着性が良好であり、印刷品質に優れ、インキの長期保存が可能であり、さらにテーブルクロスなどに用いられている軟質塩化ビニルシートと印刷物が接着しないための耐塩ビブロッキング性、食用油に対する耐油性が良好な表刷り用グラビア印刷インキ組成物を提供することである。
【課題を解決するための手段】
【００１２】
そこで上記課題を解決すべく鋭意検討を重ねた結果、ダンマル樹脂とポリアミド樹脂とをバインダーとし、更にニトロセルロース樹脂、脂肪酸アミドを含有することを特徴とするインキ組成物が、課題解決に極めて有効であることを見出し、本発明を完成するに至った。
【００１３】
すなわち第１の発明は、顔料、バインダー樹脂、脂肪酸アミドおよび有機溶剤からなる表刷り用グラビア印刷インキ組成物において、
バインダー樹脂が、
ダンマル樹脂およびポリアミド樹脂
を含み、
ポリアミド樹脂が、
軟化点１００〜１３５℃
および
重量平均分子量２，０００〜５０，０００
であり、
ダンマル樹脂とポリアミド樹脂の比率が、
固形分重量比で、５／９５〜５０／５０
であることを特徴とする表刷り用グラビア印刷インキ組成物に関するものである。
ただし、表刷り用グラビア印刷インキ組成物は、弱処理フィルムに用いられる。
【００１４】
また、第２の発明は、バインダー樹脂が、さらに、ニトロセルロース樹脂を含んでいることを特徴とする請求項１記載の表刷り用グラビア印刷インキ組成物に関するものである。
【００１６】
加えて第３の発明は、第１または２の発明に記載の表刷り用グラビア印刷インキ組成物を、弱処理フィルムに印刷してなる印刷物に関するものである。
【発明の効果】
【００１７】
本発明の表刷りグラビア印刷インキ組成物は、プラスチックフィルムの表刷り用途に適用するために必要な優れた接着性、耐熱性、耐油性を持ち、更に塩ビシートに対する耐ブロッキング性が良好で経時での保存安定性にも優れた表刷り用グラビア印刷インキ組成物を提供することが可能となった。
【発明を実施するための形態】
【００１８】
以下、本発明について詳細に説明する。
【００１９】
まず、本発明で利用可能な顔料は、一般に印刷インキや塗料で使用できる無機、有機顔料あるいは体質顔料が使用できる。無機顔料として、酸化チタン、ベンガラ、紺青、群青、カーボンブラック、黒鉛などの有色顔料、および、炭酸カルシウム、カオリン、クレー、硫酸バリウム、水酸化アルミニウム、タルク等の体質顔料を挙げる事ができる。有機顔料としては、溶性アゾ顔料、不溶性アゾ顔料、アゾキレート顔料、縮合アゾ顔料、銅フタロシアニン顔料、縮合多環顔料などを挙げることができる。
【００２０】
これらの顔料の含有量としては、インキ組成物中に０．５〜５０重量％程度である。
【００２１】
本発明のインキ組成物のバインダー樹脂として使用するポリアミド樹脂は多塩基酸と多価アミンとを重縮合して得ることが出来る熱可塑性ポリアミドであり、イソプロパノールに対する溶解度が３０重量％以上のものが、好適とされる。アルコールへの溶解性が不十分の場合、印刷インキ組成物の顔料分散性、光沢、発色性、低温安定性が十分ではなくなる。
【００２２】
ポリアミド樹脂の原料で使用される多塩基酸としては、アジピン酸、セパシン酸、イソフタル酸、テレフタル酸、トリメリット酸、シクロヘキサンジカルボン酸、重合脂肪酸が挙げられ、とくにその中でも重合脂肪酸が好ましい。
ここで、重合脂肪酸とは、乾性または半乾性油脂脂肪酸あるいは、そのエステル重合に得られるもので、一塩基性脂肪酸、二量化重合脂肪酸、三量化重合脂肪酸等を含むものである。
【００２３】
多塩基酸には、モノカルボン酸を併用することもできる。併用されるモノカルボン酸としては、酢酸、プロピオン酸、ラウリン酸、パルミチン酸、安息香酸、シクロヘキサンカルボン酸等が挙げられる。
【００２４】
多価アミンとしては、ポリアミン、一級及び二級モノアミン挙げることができる。本発明で使用されるポリアミンとしてはエチレンジアミン、プロピレンジアミン、ヘキサメチレンジアミン、ジエチレントリアミン、トリエチレンテトラミン、テトラエチレンペンタミン等の脂肪族アミン、キシリレンジアミン等の芳香族ジアミン、イソホロンジアミン等の脂環族ジアミンが好ましく、又、一級及び二級モノアミンとしては、エチルアミン、プロピルアミン、ブチルアミン等が好ましく、これらの多価アミンを単独もしくは任意の割合で併用することができる。
【００２５】
本発明のポリアミド樹脂は、通常のポリアミド樹脂の合成方法と同様の方法で製造することができる。反応温度は、１８０〜２３０℃で、反応中は不活性ガス中で行うことが好ましく、反応は減圧で行っても良い。また、反応成分のカルボキシル基：アミノ基の当量比は、０．９：１．０〜１．０から０．９であることが好ましい。
【００２６】
また、本発明のポリアミド樹脂は、軟化点が１００〜１３５℃、重量平均分子量が２，０００〜５０，０００の範囲であることを特徴とするが、軟化点が１００℃より低い場合は、印刷物のインキ皮膜の表面タック切れが悪く、ブロッキングを発生しやすくなり、軟化点が１３５℃より高い場合はインキ皮膜が硬くなり、軟質フィルムに対して耐もみ性が低下する。重量平均分子量の範囲はとしては２，０００より低い場合はインキの皮膜強度が低下しやすくなり、耐摩擦性、耐熱性、高速印刷適性が低下する。分子量が５０，０００より高い場合はインキの粘度が高くなり、貯蔵安定性が劣りやすくなる。これらの軟化点は、一般的にＪＩＳＫ２２０７（環球法）で測定される。
【００２７】
本発明で使用される重合脂肪酸は、不飽和脂肪酸を含む一塩基性脂肪酸あるいは、そのエステル重合によって得られたもので、炭素数１８の一塩基性脂肪酸が０〜７重量％、炭素数３６の二量化重合脂肪酸が２０〜１００重量％、炭素数５４の三量化重合脂肪酸が０〜１００重量％の割合で用いることが好ましく、重合脂肪酸を単独あるいは任意の割合で併用することができる。
【００２８】
一方、本発明のインキ組成物のバインダー樹脂として使用するダンマル樹脂はポリアミド樹脂との比率が重量換算で５／９５〜５０／５０の範囲で使用することができ、係る範囲がそれ以上、それ以下であっても、本発明の効果として得られる表刷り用グラビア印刷インキ組成物の接着性、塩ビブロッキング性、インキ貯蔵安定性などが不十分となる。
【００２９】
このダンマル樹脂（ダマール、ダンマー、ダマル樹脂ともいう）は東南アジアに生育するフタバガキ科（Dipterocarpaceae）の常緑樹から採取される樹液を有機溶剤で希釈・溶解したものを使用する。ダンマル樹脂は一般的に絵画の保護ワニスで使用されており、大きめの画材店、又は絵具を扱うネットショップで容易に入手することが出来る。
【００３０】
次に本発明のインキ組成物のバインダー樹脂としてニトロセルロース樹脂を用いることができる。ニトロセルロース樹脂を用いることで、特に耐ブロッキング性、耐熱性の向上が期待できる。尚、添加量はインキ組成物中に固形分として、１．０〜６．５重量％が適量である。
【００３１】
このニトロセルロース樹脂は、天然セルロースと硝酸を反応させて、天然セルロース中の無水グルコピラノース基の６員環中の３個の水酸基を、硝酸基に置換した硝酸エステルとして得られるものであり、平均重合度３５〜４８０、好ましくは５０〜１５０の範囲のものが好適である。平均重合度が５０未満の場合、インキ皮膜の強度が低下し、耐スクラッチ性、耐もみ性の低下を招くので好ましくない。又、平均重合度が１５０より高い場合、溶剤への溶解性、インキの低温安定性、併用樹脂との相溶性の低下を招くので好ましくない。
【００３２】
次に、本発明の印刷インキ組成物で使用する有機溶剤としては、主に、メタノール、エタノール、１−プロパノール、イソプロパノール、ブタノールなどのアルコール系有機溶剤、アセトン、メチルエチルケトン、メチルイソブチルケトンなどのケトン系有機溶剤、酢酸メチル、酢酸エチル、酢酸プロピル、酢酸ブチルなどのエステル系有機溶剤、n-ヘキサン、n-ヘプタン、n-オクタンなどの脂肪族炭化水素系溶剤、シクロヘキサン、メチルシクロヘキサン、エチルシクロヘキサン、シクロヘプタン、シクロオクタンなどの脂環族炭化水素系溶剤、および、トルエン、（ｏ，ｍ，ｐ-）キシレンなどの芳香族炭化水素系溶剤を挙げられる。また、これらの溶剤は、メタノール、バインダー樹脂の溶解性や乾燥性などを考慮して混合して利用することが望ましく、例えばアルコール系としては、メタノール、１−プロパノール、イソプロパノール、エステル系有機溶剤としては、酢酸エチル、酢酸プロピル、脂環族炭化水素系溶剤、エチルシクロヘキサン、芳香族炭化水素系溶剤としてはトルエン、キシレンが好ましい。これらの有機溶剤の使用量としては、通常のインキでは２０重量％以上含有される。
【００３３】
次に、本発明の印刷インキ組成物で使用する脂肪酸アミドは、飽和脂肪酸アミド、不飽和脂肪酸アミド、変性脂肪酸アミド等が挙げられ、テーブルクロスに用いられる軟質塩化ビニルシートへの耐ブロッキング性から、変性脂肪酸アミドを使用することが特に好ましい。具体的には、テンカポリマー（株）製のアマイドポリマ−Ｅｘ−１が挙げられるが、これらに限定されるものではない。
【００３４】
本発明では、インキとして必要とされる機能を有する目的のため、必要に応じてワックス、顔料分散剤、レベリング剤、消泡剤、界面活性剤、可塑剤を添加することができる。
【００３５】
また、本発明の印刷インキ組成物に有機金属化合物を用いることも可能である。この場合、特に耐熱性、耐油性や耐摩擦性の向上が期待できる。
【００３６】
有機金属化合物の具体例としては、テトラエトキシチタン、テトライソプロポキシチタン、テトラ−ｎ−ブトキシチタン、テトラキス（２−エチルヘキシルオキシ）チタン、テトラステアリルオキシチタン、トリイソプロポキシチタンモノステアレート、トリ−ｎ−ブトキシチタンモノステアレート、ジイソプロポキシチタンジステアレート、ジ−ｎ−ブトキシチタンジステアレート、ビス（２−エチルヘキシルオキシ）チタンジステアレートとその２〜１０（ｎ＝１〜５）の重合体等のチタネート化合物、テトラエトキシジルコニウム、テトラ−ｎ−ブトキシジルコニウム、ジ−ｎ−ブトキシジルコニウムジステアレート等のジルコニウム化合物が挙げられる。これらの有機金属化合物は単独又は２種以上を混合して、適宜使用できる。
【００３７】
以上の材料を用いて本発明のインキ組成物は公知の方法で製造される。例えば、バインダー樹脂、顔料、有機溶剤及び必要に応じて顔料分散剤などの混合物を高速ミキサー、コロイドミル等で作成し、ボールミル、ビーズミル、アトライター、メディアレス分散機などを用いて練肉し、さらに所定の材料の残りを添加、混合する方法が一般的である。
【００３８】
本発明のインキ組成物は公知のグラビア印刷方式を利用して各種被着体に印刷することができる。
【００３９】
ここで、インキ組成物の印刷される被着体としては、通常の延伸ポリプロピレン（ＯＰＰ）フィルム、無延伸ポリプロピレン（ＣＰＰ）フィルム、変性ポリプロピレンフィルム、ポリエチレンテレフタレート（ＰＥＴ）フィルムなどのポリエステルフィルム、ナイロン、ポリスチレン等の各種プラスチックフィルムの他に、それぞれアルミニウムなどの金属の蒸着された延伸ポリプロピレン（ＶＭ−ＯＰＰ）フィルム、無延伸ポリプロピレン（ＶＭ−ＣＰＰ）フィルム、ポリエチレンテレフタレート（ＶＭ−ＰＥＴ）フィルム等があげられる。
【実施例】
【００４０】
以下、本発明を実施例および比較例を挙げて詳細に説明するが、本発明はこれら各例に限定されるものではない。なお、各例中の「部」は「重量部」、「％」は「重量％」を表す。
【００４１】
＜ポリアミド樹脂ワニスの調製＞
軟化点が１１２℃〜１２０℃、重量平均分子量が３０００〜４０００の範囲であるである市販のポリアミド樹脂（レオマイドＳ−２８００  花王（株）製）３５部をトルエン４５部、イソプロピルアルコール２０部に混合溶解させて、固形分３５％の試験用ポリアミド樹脂ワニス（樹脂Ａ）を得た。
【００４２】
また、軟化点が９８℃〜１０８℃、重量平均分子量が１０００〜２０００の範囲である市販のポリアミド樹脂（ポリマイド  Ｓ−５２  三洋化成（株）製）３５部をトルエン４５部、イソプロピルアルコール２０部に混合溶解させて、固形分３５％の試験用ポリアミド樹脂ワニス（樹脂Ｂ）を得た。
【００４３】
さらに、軟化点が１３０℃〜１５０℃、重量平均分子量が５００００〜６００００の範囲である市販のポリアミド樹脂（マクロメルト６９００  ヘンケルジャパン（株）製）３５部をトルエン４５部、イソプロピルアルコール２０部に混合溶解させて、固形分３５％の試験用ポリアミド樹脂ワニス（樹脂Ｃ）を得た。
【００４４】
＜ダンマル樹脂ワニスの調製＞
絵画の保護膜や加筆用ワニスの材料として一般的に市販されている天然ダンマル樹脂（固形）５０部をトルエン５０部に混合溶解させて、固形分５０％の試験用ダンマル樹脂ワニスを得た。
【００４５】
＜ニトロセルロース樹脂ワニスの調製＞
ニトロセルロース（商品名  ＮＣ  ＨＩＧ 1/2G  ＫＣＮＣ  韓国ＣＮＣ社製）２０部を、酢酸エチル３０部とイソプロピルアルコール５０部に混合溶解させて固形分２０％のニトロセルロース樹脂ワニスを得た。
【００４６】
（実施例５、６、参考実施例１〜４、比較例１〜８）
まず、表１に示す配合比で、実施例５、６、参考実施例１〜４および比較例１〜８の表刷り用グラビア印刷インキ組成物を作製した。尚、顔料、脂肪酸アミド、架橋剤、混合溶剤としては、下記のものを用い、分散は小型ビーズミルで行った。
顔料  酸化チタン  チタニックスＪＲ６０３ テイカ（株）製
脂肪酸アミド    アマイドポリマーＥＸ−１  テンカポリマー（株）製
架橋剤  テトライソプロポキシチタン  日本曹達（株）製
混合溶剤  トルエン：酢酸エチル：イソプロピルアルコール＝６０：３０：１０  
（重量比）
【００４７】
【表１】
0005589792.tif 000002
【００４８】
＜評価試験＞
つぎに作製した実施例５、６、参考実施例１〜４および比較例１〜８の表刷り用グラビア印刷インキ組成物の品質を下記の方法で行った。なお、評価用に使用した印刷物は、ポリプロピレンフィルム（FOH、二村化学（株）製）にグラビア校正機で印刷したものを用い、印刷から１日経過させたものを使用した。
【００４９】
［インキ粘度］
作製した直後のインキ粘度をザーンカップ（離合社製）にて測定、グラビアインキとして粘度が適正範囲にあるか確認し、以下の評価基準で評価を行い、その結果を表２に示す。尚、インキの粘度は低すぎると（ザーンカップＮｏ．３  で１０秒以下）顔料が沈殿しやすく、分離したり貯蔵安定性に劣り、粘度が高すぎると（ザーンカップＮｏ．５  で３０秒以上）ポンプ移送や石油缶から取り出しにくく、印刷工程の作業で扱いにくくなる。
（評価基準）
Ａ：ザーンカップＮｏ．４で、１５〜２５秒の最適な粘度範囲にあり、優秀であるもの
Ｂ：ザーンカップＮｏ．３または４または５で、最適な粘度範囲ではないが、実用上問      題ないもの
Ｃ：ザーンカップＮｏ．３または５で、インキ粘度が低いか、または高い範囲にあり、      実用上支障があるもの
【００５０】
［接着性（１）］
表面の酸化処理度が３８ｍＮ／ｍである通常の印刷フィルムを用いて印刷した印刷面にニチバン（株）製セロテープ１２ｍｍ幅の粘着面を貼り付けた後、テープを引き剥がしてインキ皮膜の剥離度合いを確認し、以下の評価基準で評価を行い、その結果を表２に示す。
（評価基準）
Ａ：まったくインキ皮膜が剥離しないもの
Ｂ：微かにインキ皮膜が剥離するが、実用上問題ないもの
Ｃ：印刷面積の１０％以上のインキ皮膜が剥離し、実用上支障があるもの
【００５１】
［接着性（２）］
表面の酸化処理度が３０ｍＮ／ｍである接着評価用弱処理フィルムを用いて印刷した印刷面にニチバン（株）製セロテープ（登録商標）１２ｍｍ幅の粘着面を貼り付けた後、テープを引き剥がしてインキ皮膜の剥離度合いを確認し、以下の評価基準で評価を行い、その結果を表２に示す。
（評価基準）
Ａ：まったくインキ皮膜が剥離しないもの
Ｂ：印刷面積の１％以上、２５％未満の範囲でフィルムからインキ皮膜が剥離するもの
Ｃ：印刷面積の２５％以上がフィルムからインキ皮膜が剥離するもの
【００５２】
［光沢］
印刷物の光沢値を  ビックガードナー社製の光沢計を用いて入射角６０゜受光角６０°にして測定し、以下の評価基準で評価を行い、その結果を表２に示す。
（評価基準）
Ａ：光沢値が５０以上であり、非常に優秀であるもの
Ｂ：光沢値が３０以上、５０未満であり、実用上問題ないもの
Ｃ：光沢値が３０未満であり、実用上支障があるもの
【００５３】
［濃度］
印刷物の濃度を エックスライト社製の分光濃度計を用いて  Ｌ＊値を測定し、以下の評価基準で評価を行い、その結果を表２に示す。
（評価基準）
Ａ：Ｌ＊値が７５以上であり、優秀であるもの
Ｂ：Ｌ＊値が５０以上、７５未満であり、実用上問題ないもの
Ｃ：Ｌ＊値が５０未満であり、実用上支障があるもの
【００５４】
［耐摩擦性］
こすれに対する印刷物の皮膜強度を テスター産業（株）製学振型摩擦堅牢度試験器を用いて測定し、以下の評価基準で評価を行い、その結果を表２に示す。尚、測定条件は、試験片２０ｍｍ幅、荷重０．２ｇｆ、２０回往復、対カナキン３号とした。
（評価基準）
Ａ：まったくインキ皮膜が取られず、非常に優秀であるもの
Ｂ：インキ皮膜の取られる面積が１０％未満であり、実用上問題ないもの
Ｃ：インキ皮膜の取られる面積が１０％以上であり、実用上支障があるもの
【００５５】
［耐塩ビブロッキング性］
印刷物と同じ大きさに切った軟質塩化ビニルシートと印刷面とを重ね合わせて、０．５ｋｇ／ｃｍ２の荷重をかけ、４０℃８０％RHの雰囲気で２４時間放置後、印刷面と塩化ビニルシートを引き剥がし、インキの剥離度合いを評価し、以下の評価基準で評価を行い、その結果を表２に示す。
（評価基準）
Ａ：インキが全く剥離せず、非常に優秀であるもの
Ｂ：剥離抵抗を感じるがインキは剥離せず、優秀であるもの
Ｃ：微かにインキ皮膜が剥離するが、実用上問題ないもの
Ｄ：インキ皮膜の取られる面積が１０％以上であり、実用上支障があるもの
【００５６】
［耐熱性］
センチネル社製ヒートシーラーを用いて、印刷物と同じ大きさに切ったアルミ箔と印刷面とを重ね合わせ、２×９．８Ｎ／ｃｍ2の圧力で、１２０℃１秒間アルミ箔を押圧し、インキの剥離度合いを評価し、以下の評価基準で評価を行い、その結果を表２に示す。
（評価基準）
Ａ：インキが全く剥離せず、非常に優秀であるもの
Ｂ：微かにインキ皮膜が剥離するが、実用上問題ないもの
Ｃ：印刷面積の１０％以上のインキ皮膜が剥離し、実用上支障があるもの
【００５７】
［耐油性］
印刷面に市販のマーガリンを全面に塗布し、３０℃以下で１時間静置した後、テスター産業（株）製学振型摩擦堅牢度試験器で１０回擦り、インキの剥離度合いを評価し、以下の評価基準で評価を行い、その結果を表２に示す。
（評価基準）
Ａ：インキが全く剥離せず、非常に優秀であるもの
Ｂ：微かにインキ皮膜が剥離するが、実用上問題ないもの
Ｃ：インキ皮膜の取られる面積が２０％以上であり、実用上支障があるもの
【００５８】
［印刷品質］
グラビアヘリオ彫刻製版１７５線／インチ、網点パーセントが１００％から３％のシリンダーによって印刷した印刷物の品質を評価し、以下の評価基準で評価を行い、その結果を表２に示す。
（評価基準）
Ａ：ハイライト部（３％）まで諧調再現性があり、非常に優秀であるもの
Ｂ：ハイライト部（３％）の諧調再現性がやや劣るが、実用上問題ないもの
Ｃ：諧調再現性がなく、実用上支障があるもの
【００５９】
［再溶解性］
作製したインキをグラビアバラード版にスキージで塗布し５分間自然乾燥させた後、混合溶剤（トルエン：酢酸エチル：イソプロピルアルコール＝６０：３０：１０）中に浸漬し、インキ皮膜が全て溶出するまでの時間を評価し、以下の評価基準で評価を行い、その結果を表２に示す。
（評価基準）
Ａ：インキ皮膜が全て溶出するまで３０秒未満であり、優秀であるもの
Ｂ：インキ皮膜が全て溶出するまで３０秒以上時間を要するが、実用上問題ないもの
Ｃ：インキ皮膜が溶出せず、実用上支障があるもの
【００６０】
［インキの貯蔵安定性］
試験インキを４０℃で７日間放置し、経時前後の粘度測定データ（離合社製ザーンカップの測定よる）から経時粘度安定性の評価を行い、以下の評価基準で評価を行い、その結果を表２に示す。
（評価基準）
Ａ：経時粘度が仕上がり直後の１．５倍未満であり、優秀であるもの
Ｂ：経時粘度が仕上がり直後の１．５倍以上、２倍未満であり、実用上問題ないもの
Ｃ：経時粘度が仕上がり直後の２倍以上、または、沈殿や分離を起こし実用上支障があ      るもの
Ｄ：経時で固化（ゲル化）し、インキとして製品にはならないもの
【００６１】
【表２】
0005589792.tif 000003
【００６２】
<白インキの物性評価結果>
参考実施例１〜３は、ダンマル樹脂ワニスとポリアミド樹脂ワニスの比率が重量換算で５／９５〜５０／５０の割合になるよう配合したもの。すべての項目で実用上問題ないレベルにある。
【００６３】
また、参考実施例４は、参考実施例３にさらに、ニトロセルロース樹脂ワニスを用いたものは、耐ブロッキング性、耐熱性が向上する結果となった。
【００６４】
さらに、実施例５は、参考実施例３に脂肪酸アミドを、実施例６は参考実施例４に脂肪酸アミドを用いたものは、さらにブロッキング性が向上する結果となった。
【００６５】
また、比較例１は、ポリアミド樹脂の重量平均分子量が２０００以下であるワニスを用いたものは参考実施例４と比較して、皮膜強度の脆さから耐摩擦性、ブロッキング性、耐熱性が劣り、インキの粘度も低いため、沈殿、分離してインキ貯蔵安定性が劣る結果となった。
【００６６】
さらに、比較例２は、ポリアミド樹脂の重量平均分子量が５００００以上であるワニスを用いたものは、参考実施例４と比較してインキ粘度が非常に高く、印刷時の適性粘度（ザーンカップＮ０．３−１５秒前後）への調整時に溶剤希釈率が高くなり、印刷物の皮膜や濃度が低下、又、タック感からブロッキング性、増粘による固化（ゲル化）でインキの貯蔵安定性が劣る結果となった。
【００６７】
また、比較例３〜４は、比較例１〜２にニトロセルロース樹脂ワニスと脂肪酸アミドを用いたものであり、比較例１〜２同様にブロッキング性、耐熱性が劣り、実用レベルの水準までには至っていない。
【００６８】
さらに、比較例５は、ダンマル樹脂が配合されていない比較例５は参考実施例１〜３と比較して、弱処理フィルムに対する接着性が劣り、耐熱性、耐油性も劣る結果となった。
【００６９】
また、比較例６〜８のようにダンマル樹脂ワニスの配合比率を上げていくと弱処理フィルムへの接着性は向上していくが、ダンマル特有のタック感が強くなりブロッキング性が低下、インキ粘度も低くなるため、インキ貯蔵安定性も劣る結果となった。このように接着性、塩ビブロッキング性、インキ貯蔵安定性などのバランスを考慮すると、ダンマル樹脂とポリアミド樹脂の配合比率が重量換算で５／９５〜５０／５０の範囲が適性であることが確認できる
【００７０】
以上、実施例５、６、参考実施例１〜４を挙げて具体的に説明したように、本発明の表刷りグラビア印刷インキ組成物はフィルムに対する接着性が良好であり、印刷品質に優れ、インキの長期保存が可能であり、さらにテーブルクロスなどに用いられている軟質塩化ビニルシートと印刷物が接着しないための耐塩ビブロッキング性、食用油に対する耐油性が良好である表刷り用グラビア印刷インキ組成物であり、また、グラビア印刷機によって印刷され得られた印刷物は、スリットおよび製袋されて、食品など商品の包装に実用的に使用できるものである。